L'invention concerne des produits absorbants qui sont d'une manière générale caractérisés comme étant à usage unique, plus précisément des produits tels que des couches, des tampons pour l'hygiène féminine, des tampons pour l'incontinence et similaire, et en particulier des améliorations relatives à ces produits utilisant des matériaux duveteux dérivant du bois provenant d'une pâte mécanique ou thermomécanique. Ces matériaux duveteux sont utilisés comme masse absorbante primaire dans ces produits, et on peut citer à cet effet les brevets US 4 069 821, 4 066 081, 4 062 362, 4 060 085, 4 044 768, 4 029 101, 4 029 100 et 4 027 672 dans lesquels des matériaux duve- teux dérivant du bois est utilisé comme masse absorbante dans des produits du type décrit ici. La pâte utilisée dans ces brevets antérieurs pour produire les matériaux duveteux était généralement une pâte chimique et les maté- riaux duveteux ainsi obtenus sont des produits très blan- chis d'une blancheur d'environ 90 ou plus. La blancheur de référence (100) correspond à une surface de carbonate de magnésium et est acceptée comme critère pour une blancheur excellente. La pâte chimique est également avan- tageuse en ce qu'on obtient des longueurs de fibres opti- males à partir de la source de bois, ce qui se traduit par des tampons. absorbants d'une intégrité structurale acceptable (c'est-à-dire des points de vue résistance et stabilité de forme) qui est la plupart du temps désirable car le procédé-de formage du tampon est généralement un procédé utilisant de l'air. On a trouvé désirable et avantageux d'utiliser une pâte thermomécanique dans des structures absorbantes à usage unique, non seulement en raison des avantages écono- miques évidents, mais également en raison des meilleures caractéristiques d'absorption. Cette dernière propriété - résulte de la nature semi-hydrophobe de la pâte thermo- mécanique par suite de la présence de lignines naturelles qui confèrent une plus grande résilience au tampon non- tissé et en même temps une capacité de rétention de liquide supérieure. Un des inconvénients de la pâte thermo-mécanique est la coloration du produit, qui rend les articles à usage unique ainsi fabriqués moins attrayants pour le consommateur, en particulier pour les consommateurs utilisant des couches à jeter sur les bébés o un pro- duit très "blanc" est une condition primordiale. On a maintenant trouvé que la blancheur d'une pâte thermo-mécanique et d'autres pâtes cellulosiques colorées telles que des pâtes mécaniques et mêmes semi-chimiques et chimiques, qui répondent aux normes de blancheur accep- tées, peut être considérablement améliorée, et devenir proche des meilleures pâtes chimiques (c'est-à-dire des pâtes délignifiées et blanchies) en traitant la pâte, de préférence sous forme d'une suspension, avec un système de colorants mixtes-comprenant (a) le colorant CI Acide Violet et (b) le colorant CI Acide Violet 47, en un rapport pondéral (a) /(b) d'environ 10:1 à 1:10 de préférence de 6:1 à 1:6, avantageusement de 4:1 à 1:4 et encore plus avanta- geusement de 3:1, et mieux encore de 1:1 à 1:3, afin de fournir une pâte contenant de 0,001 à 0,05% environ en poids de colorant par rapport au poids de la pâte sèche. Le mélange de colorants est avantageusement ajouté à la pâte aqueuse (normalement à environ 85 à 90 % ou plus de matières solides) sous forme d'une solution de préférence aqueuse, mais tout solvant adapté aux colo- rants (par exemple un alcool, un mélange d'alcool et d'eau) peut être utilisé. Bien que la solution de colo- rants puisse avoir toute concentration désirable, on préfère généralement utiliser des solutions diluées pour éviter une coloration trop forte dans certaines parties de la pâte, due à des valeurs d'épuisement rapides et assez élevées du colorant hors de la solution sur le matériau cellulosique de la pâte. Après traitement, la pâte est manipulée de façon classique pour former des produits en feuilles pour tout usage ultérieur voulu et en particulier la pâte peut ezre transformée en feuilles à utiliser dans la pro o e matériaux absorbants pour les produits à usage unique mentionnés ci-dessus. Les exemples suivants sont donnés à titre d'illus- tration de l'invention. EXEMPLE I A 1,5 g d'une pâte cellulosique aqueuse (pâte thermo- mécanique non-délignifiée) à 90 % de solides cellulo- siques, on ajoute 50 ml d'une solution de colorants contenant (a) 7,5 mg/l du colorant CI Acide Violet 47 (b) 2,5 mg/l du colorant CI Acide Violet 49. Après séchage de la pâte auparavant formée en feuille sur une toile métallique, on trouve une brillance Tappi de 80 %, mesurée de façon classique sur un réflectomètre G.E., alors qu'une pâte non-traitée (c'est-à-dire sans traite- ment aux colorants) et mise en feuille dans les mêmes conditions a une brillance Tappi de 65 % seulement. Le produit traité aux colorants a non seulement une blan- cheur et une brillance améliorées, mais est équivalent à la pâte chimique usuelle (délignifiée) mise en feuilles de la même façon, malgré la présence de lignine dans le- matériau thermo-mécanique. Il peut être également souhaitable d'ajouter une faible quantité de pigment de bioxyde de titane ou de sulfate de baryum à la pâte aqueuse, (matériau de départ) pour blanchir encore le produit. De façon générale, de très petites quantités, d'environ 0,01 à 10 % en poids, et de préférence de 0,5 à 3 % en poids donnent des résultats remarquables, tel qu'illustré dans l'exemple suivant. EXEMPLE II (a) on répète l'exemple I en ajoutant à la solution de colorants 0,5g/1 de bioxyde de titane. (b) On répète l'exemple I en ajoutant à la solution de colorants 0,5 g/l de sulfate de baryum. Dans chacun des essais (a) et (b), la brillance des échantillons atteint 85 %. Bien que l'invention ait été décrite en utilisant un mélange des colorants CI Acide Violet 47 et CI Acide Violet 49, il est naturellement évident que d'autres colorants de caractéristiques de couleur semblables peuvent être utilisés. Une des caractéristiques impor- tantes du colorant CI Acide Violet 47 à (0,001 % dans l'eau) et une absorption prédominante dans la région visible d'environ 4 800 à 6 000 A, avec un pic plat entre 5 100 et 5 700 A environ et une des caractéristiques importantes du colorant CI Acide Violet 49 à (0,005 % dans l'eau) est une large bande d'absorption dans la région d'environ 4 900 à 6 300 A avec un double pic aigu entre 5 200 et 6 100 A environ, en conséquence d'autres colorants ayant des caractéristiques d'absorp- tion équivalentes peuvent être également utilisés. Le colorant CI Acide Violet 49 est un colorant du typèE triphénylméthane (colis Index 40 42 640) et le - olorant CI Acide Violet 47 et un colorant du type anthra- quinonique. Ainsi selon l'invention, des articles absorbants et en particulier des articles tels que des produits à usage unique pour absorber les fluides corporels (par exemple couches, serviettes hygiéniques, tampons d'incon- tinence, etc.) et qui sont généralement constitués d'une ou de plusieurs feuilles de dessus, d'une garniture de matériau absorbant et d'une feuille-de support pour limiter la perte ou la fuite des fluides hors de l'ar- ticle, sont fournis avec une masse absorbante provenant d'une pâte thermomécanique ou mécanique o la masse absorbante a une blancheur voisine ou égale à celle de produits de pate chimique. Ce résultat est obtenu grâce à un traitement de la pâte par des quantités minimes d'un système mixte de colorants, par exemple de 0,001 à 0,05 % environ du poids par rapport au poids total de pâte. REVENDICATIONS 1. Composition mixte de colorants pour aviver et blanchir un matériau cellulosique, caractérisée en ce qu'elle comprend le colorant CI Acide Violet 47 et le colorant CI Acide Violet 49 dans un rapport pondéral d'environ 10:1 à 1:10. 2. Composition selon la revendication 1, caracté- risée en ce que le rapport pondéral est d'environ 4:1 à 1:4. 3. Procédé d'avivage et de blanchiment d'une--pâte cellulosique aqueuse, caractérisé en ce qu'on ajoute à la pâte une solution de la composition selon la revendi- cation 1. 4.Procédé selon la revendication 3, caractérisé en ce que la solution et une solution aqueuse. 5. Procédé selon la revendication 4, caractérisé en ce que la concentration en colorants dans la solution est comprise entre environ 0,001 et 0,05 % en poids. 6. Procédé selon la revendication 3, caractérisé en ce qu'on ajoute en outre à la pâte environ 0,01 à 10 % en poids de bioxyde de titane ou de sulfate de baryum ou de mélanges de ces deux pigments. 7. Procédé selon la revendication 1, caractérisé en ce que le matériau cellulosique provient d'une pâte thermomécanique. 8. Procédé de production d'un produit absorbant, utilisable pour absorber les fluides corporels, caracté- risé en ce qu'il consiste à traiter une pâte cellulosique aqueuse par une composition selon la revendication 1, à sécher la pâte traitée, puis à la mettre en forme à l'aide d'air. 9. Produit absorbant utilisable pour absorber les fluides corporels, caractérisé en ce qu'il est constitué d'un matériau cellulosique duveteux séché et mis en forme, traité par la composition selon la revendication 1. 10. Produit absorbant selon la revendication 9, caractérisé en ce que le matériau cellulosique provient d'une pâte thermo-mécanique, le rapport des colorants CI Acide Violet 49 et CI Acide Violet 47 est compris entre environ 4:1 et 1:4 et le matériau cellulosique contient environ de 0,001 à 0;05 %O en poids de la compo- sition de colorants. 11. Produit à usage unique utilisable pour absorber les fluides corporels et comprenant une masse absorbante pour les fluides corporels, une feuille support imper- méable à l'eau et une feuille de dessus, caractérisé en ce que la masse absorbante est telle que définie à'la revendication 10.